【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
Ｆｅが主成分として含まれ、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれ、
表面からの厚さが２００μｍである表層の断面において、Ｆｅが主成分として含まれている第１領域Ｄ１の面積率をＰ１とし、ＳｉまたはＯが主成分として含まれている第２領域Ｄ２の面積率をＰ２としたとき、Ｐ２／（Ｐ１＋Ｐ２）が０．３％以下である焼結体を含むことを特徴とする装飾品。
【請求項２】
Ｆｅが主成分として含まれ、
Ｃｒが１５．５質量％以上２５質量％以下の割合で含まれ、
Ｎｉが７．５質量％以上１７質量％以下の割合で含まれ、
Ｓｉが０．４質量％以上１．１質量％以下の割合で含まれ、
Ｃが０．００８質量％以上０．１５質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０３質量％以上０．２質量％以下の割合で含まれ、
前記第２元素が０．０３質量％以上０．２質量％以下の割合で含まれ、
表面からの厚さが２００μｍである表層の断面において、Ｆｅが主成分として含まれている第１領域Ｄ１の面積率をＰ１とし、ＳｉまたはＯが主成分として含まれている第２領域Ｄ２の面積率をＰ２としたとき、Ｐ２／（Ｐ１＋Ｐ２）が０．３％以下である焼結体を含むことを特徴とする装飾品。
【請求項３】
Ｆｅが主成分として含まれ、
Ｃｒが１６質量％以上２１質量％以下の割合で含まれ、
Ｎｉが８質量％以上１５質量％以下の割合で含まれ、
Ｓｉが０．５質量％以上０．９質量％以下の割合で含まれ、
Ｃが０．０１質量％以上０．０８質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０５質量％以上０．１質量％以下の割合で含まれ、
前記第２元素が０．０５質量％以上０．１質量％以下の割合で含まれ、
表面からの厚さが２００μｍである表層の断面において、Ｆｅが主成分として含まれている第１領域Ｄ１の面積率をＰ１とし、ＳｉまたはＯが主成分として含まれている第２領域Ｄ２の面積率をＰ２としたとき、Ｐ２／（Ｐ１＋Ｐ２）が０．３％以下である焼結体を含むことを特徴とする装飾品。
【請求項４】
前記焼結体の相対密度が９８％以上である請求項１ないし３のいずれか１項に記載の装飾品。
【請求項５】
前記焼結体は、オーステナイトの結晶構造を有している請求項１ないし４のいずれか１項に記載の装飾品。
【請求項６】
前記装飾品は、時計用外装部品である請求項１ないし５のいずれか１項に記載の装飾品。
【手続補正２】
【補正対象書類名】明細書
【補正対象項目名】０００９
【補正方法】変更
【補正の内容】
【０００９】
上記目的は、下記の本発明により達成される。
本発明の装飾品は、Ｆｅが主成分として含まれ、
Ｃｒが１５質量％以上２６質量％以下の割合で含まれ、
Ｎｉが７質量％以上２２質量％以下の割合で含まれ、
Ｓｉが０．３質量％以上１．２質量％以下の割合で含まれ、
Ｃが０．００５質量％以上０．３質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０１質量％以上０．５質量％以下の割合で含まれ、
前記第２元素が０．０１質量％以上０．５質量％以下の割合で含まれ、
表面からの厚さが２００μｍである表層の断面において、Ｆｅが主成分として含まれている第１領域Ｄ１の面積率をＰ１とし、ＳｉまたはＯが主成分として含まれている第２領域Ｄ２の面積率をＰ２としたとき、Ｐ２／（Ｐ１＋Ｐ２）が０．３％以下である焼結体を含むことを特徴とする。
本発明の装飾品は、Ｆｅが主成分として含まれ、
Ｃｒが１５．５質量％以上２５質量％以下の割合で含まれ、
Ｎｉが７．５質量％以上１７質量％以下の割合で含まれ、
Ｓｉが０．４質量％以上１．１質量％以下の割合で含まれ、
Ｃが０．００８質量％以上０．１５質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０３質量％以上０．２質量％以下の割合で含まれ、
前記第２元素が０．０３質量％以上０．２質量％以下の割合で含まれ、
表面からの厚さが２００μｍである表層の断面において、Ｆｅが主成分として含まれている第１領域Ｄ１の面積率をＰ１とし、ＳｉまたはＯが主成分として含まれている第２領域Ｄ２の面積率をＰ２としたとき、Ｐ２／（Ｐ１＋Ｐ２）が０．３％以下である焼結体を含むことを特徴とする。
本発明の装飾品は、Ｆｅが主成分として含まれ、
Ｃｒが１６質量％以上２１質量％以下の割合で含まれ、
Ｎｉが８質量％以上１５質量％以下の割合で含まれ、
Ｓｉが０．５質量％以上０．９質量％以下の割合で含まれ、
Ｃが０．０１質量％以上０．０８質量％以下の割合で含まれ、
Ｔｉ、Ｖ、Ｙ、Ｚｒ、ＮｂおよびＨｆからなる群から選択される１種の元素を第１元素とし、Ｖ、Ｙ、Ｚｒ、Ｎｂ、ＨｆおよびＴａからなる群から選択される１種の元素であって元素周期表における族が前記第１元素より大きい元素または元素周期表における族が前記第１元素と同じでかつ元素周期表における周期が前記第１元素より大きい元素を第２元素としたとき、
前記第１元素が０．０５質量％以上０．１質量％以下の割合で含まれ、
前記第２元素が０．０５質量％以上０．１質量％以下の割合で含まれ、
表面からの厚さが２００μｍである表層の断面において、Ｆｅが主成分として含まれている第１領域Ｄ１の面積率をＰ１とし、ＳｉまたはＯが主成分として含まれている第２領域Ｄ２の面積率をＰ２としたとき、Ｐ２／（Ｐ１＋Ｐ２）が０．３％以下である焼結体を含むことを特徴とする。